(57)【要約】      （修正有）【課題】ポリアミドと炭素系ナノ充填剤を含む組成物、この組成物を製造するための方法および様々な品目を製造するための組成物の使用の提供。【解決手段】第１のポリアミド、第１のポリアミドとは異なる第２のポリアミドおよび０．１から５重量％の炭素系ナノ充填剤を含む組成物であって、第１のポリアミドが、メタ−キシリレンジアミンとセバシン酸との縮合に由来するまたはメタ−キシリレンジアミンおよびパラ−キシリレンジアミンのセバシン酸との混合物に由来する単位を含み、第１のポリアミドが融点Ｔｆ１を呈し；第２のポリアミドが、Ｔｆ１−４０℃以上の融点Ｔｆ２を呈する、組成物。【選択図】なし【特許請求の範囲】
【請求項１】
第１のポリアミド、第１のポリアミドとは異なる第２のポリアミドおよび０．１から５重量％の炭素系ナノ充填剤を含む組成物であって、
・第１のポリアミドが、メタ−キシリレンジアミンとセバシン酸との縮合またはメタ−キシリレンジアミンおよびパラ−キシリレンジアミンの混合物とセバシン酸との縮合から生じる単位を含み、第１のポリアミドが融点Ｔｆ１を呈し；
・第２のポリアミドが、Ｔｆ１−４０℃以上の融点Ｔｆ２を呈する、
組成物。
【請求項２】
炭素系ナノ充填剤が、カーボンナノチューブ、カーボンナノファイバー、カーボンブラック、グラフェンおよびこれらの混合物から選択され、好ましくは炭素系ナノ充填剤がカーボンナノチューブである、請求項１に記載の組成物。
【請求項３】
０．２から２重量％の炭素系ナノ充填剤、好ましくは０．５から１．５重量％の炭素系ナノ充填剤を含む、請求項１または２に記載の組成物。
【請求項４】
第２のポリアミドが融点Ｔｆ２を呈し、Ｔｆ２が、Ｔｆ１−４０℃≦Ｔｆ２＜Ｔｆ１＋６０℃、好ましくはＴｆ１−４０℃≦Ｔｆ２＜Ｔｆ１＋２０℃、より特定すると好ましくはＴｆ１−３０℃≦Ｔｆ２≦Ｔｆ１＋１０℃である；または第２のポリアミドがポリウンデカンアミドである、請求項１から３の一項に記載の組成物。
【請求項５】
第２のポリアミドが、第１のポリアミドおよび第２のポリアミドの合計に対して、０．１から２０重量％、好ましくは１から１０重量％の割合で存在する、請求項１から４の一項に記載の組成物。
【請求項６】
第１のポリアミドがホモポリアミドまたはコポリアミドであり、コポリアミド中におけるメタ−キシリレンジアミンとセバシン酸との縮合またはメタ−キシリレンジアミンおよびパラ−キシリレンジアミンの混合物とセバシン酸との縮合から生じる単位のモル割合が、好ましくは９０％以上、より好ましくは９５％以上である、請求項１から５の一項に記載の組成物。
【請求項７】
強化剤、有利には繊維、好ましくはガラス繊維および／または炭素繊維を更に含み、組成物中における強化剤の重量割合が、好ましくは７０％以下、有利には１５から６５％、より好ましくは２０から６０％である、請求項１から６の一項に記載の組成物。
【請求項８】
規格ＡＳＴＭ  Ｄ２５７に従って決定して、１０１０Ω／ｓｑ以上、好ましくは１０１２Ω／ｓｑ以上の表面抵抗率を呈する、請求項１から７の一項に記載の組成物。
【請求項９】
第１のポリアミドおよび第１のポリアミドとは異なる第２のポリアミドを含む組成物の結晶化のための核剤としての、炭素系ナノ充填剤の使用であって、
・第１のポリアミドが、メタ−キシリレンジアミンとセバシン酸との縮合またはメタ−キシリレンジアミンおよびパラ−キシリレンジアミンの混合物とセバシン酸との縮合から生じる単位を含み、第１のポリアミドが融点Ｔｆ１を呈し；
・第２のポリアミドが、Ｔｆ１−４０℃以上の融点Ｔｆ２を呈する、
使用。
【請求項１０】
炭素系ナノ充填剤が、カーボンナノチューブ、カーボンナノファイバー、カーボンブラック、グラフェンおよびこれらの混合物から選択され、好ましくは炭素系ナノ充填剤がカーボンナノチューブである、請求項９に記載の使用。
【請求項１１】
炭素系ナノ充填剤が、全組成物に対して、０．２から２重量％、好ましくは０．５から１．５重量％の含有量で使用される、請求項９または１０に記載の使用。
【請求項１２】
第２のポリアミドが融点Ｔｆ２を呈し、Ｔｆ２が、Ｔｆ１−４０℃≦Ｔｆ２＜Ｔｆ１＋６０℃、好ましくはＴｆ１−４０℃≦Ｔｆ２＜Ｔｆ１＋２０℃、より特定すると好ましくはＴｆ１−３０℃≦Ｔｆ２≦Ｔｆ１＋１０℃である；または第２のポリアミドがポリウンデカンアミドである、請求項９から１１の一項に記載の使用。
【請求項１３】
第２のポリアミドが、第１のポリアミドおよび第２のポリアミドの合計に対して、０．１から２０重量％、好ましくは１から１０重量％の割合で存在する、請求項９から１２の一項に記載の使用。
【請求項１４】
第１のポリアミドがホモポリアミドまたはコポリアミドであり、コポリアミド中におけるメタ−キシリレンジアミンとセバシン酸との縮合またはメタ−キシリレンジアミンおよびパラ−キシリレンジアミンの混合物とセバシン酸との縮合から生じる単位のモル割合が、好ましくは９０％以上、より好ましくは９５％以上である、請求項９から１３の一項に記載の使用。
【請求項１５】
組成物が、強化剤、有利には繊維、好ましくはガラス繊維および／または炭素繊維を更に含み、組成物中における強化剤の重量割合が、好ましくは７０％以下、有利には１５から６５％、より好ましくは２０から６０％である、請求項９から１４の一項に記載の使用。
【請求項１６】
炭素系ナノ充填剤が炭素系ナノ充填剤の粉末の形態で使用される、または炭素系ナノ充填剤が第２のポリアミドのマスターバッチ中に組込まれた形態で使用される、請求項９から１５の一項に記載の使用。
【請求項１７】
請求項１から８の一項に記載の組成物の調製のための方法であって、第２のポリアミドおよび炭素系ナノ充填剤を含むマスターバッチを用意すること、次いでマスターバッチを第１のポリアミドおよび適切な場合には強化剤と溶融ブレンド、好ましくは配合することを含む、方法。
【請求項１８】
第２のポリアミドを炭素系ナノ充填剤と溶融ブレンド、好ましくは配合することによる、マスターバッチの製造の予備段階を含む、請求項１７に記載の方法。
【請求項１９】
請求項１から８の一項に記載の組成物の調製のための方法であって、第１のポリアミドを、第２のコポリアミドならびに炭素系ナノ充填剤および適切な場合には強化剤と、同時に溶融ブレンド、好ましくは配合することを含む、方法。
【請求項２０】
請求項１７から１９の一項に記載の方法であって、組成物の冷却および結晶化を含み、組成物が好ましくは顆粒の形態で回収される、方法。
【請求項２１】
単層構造を、または多層構造のうちの少なくとも１層を形成するための、請求項１から８の一項に記載の組成物の使用。
【請求項２２】
構造が、繊維、フィルム、管、中空体または射出成形部品の形態である、請求項２１に記載の使用。
【請求項２３】
物体の製造のための方法であって、請求項１から８の一項に記載の組成物を射出成形する段階を含む、方法。
【請求項２４】
請求項１から８の一項に記載の組成物から、好ましくは射出成形により製造された、物体。
【請求項２５】
輸送、特に自動車、バス、トラック、電車、船もしくは航空機のための機械部品、建設業界用品、家庭用品、電気用品、電子用品、医療用品またはスポーツ用品、特にスキー用品である、請求項２４に記載の物体。
【発明の詳細な説明】
【技術分野】
【０００１】
本発明は、ポリアミドに基づく組成物、特にポリアミドＭＸＤ．１０からの組成物、その調製方法、その成形方法およびその使用、特に様々な物体の製造、例えば標準の消費財、例えば電気的機器、電子的機器または自動車機器、医療および手術機器、包装またはスポーツ用品の製造における使用に関する。
【背景技術】
【０００２】
現在までに知られているポリアミドの中で、いくつかは、その注目すべき機械的特性の結果として、特に高い引張および曲げ弾性率のために、大きな利点を呈する。
【０００３】
特に、ポリフタルアミド（ＰＰＡ）を挙げることができ、このポリフタルアミドは半芳香族ポリアミドであり、ほぼ３ＧＰａ程度の高い引張弾性率を呈する。ポリアミドＭＸＤ．６、すなわちＭＸＤおよびアジピン酸の縮合生成物の場合も同様であり、ここでＭＸＤは、メタ−キシリレンジアミン（場合によって少量のパラ−キシリレンジアミンまたはＰＸＤと混合される）を示す。
【０００４】
ＰＰＡおよびＭＸＤ．６は、機械的特性（特に高い引張弾性率）に関して非常に申し分ないが、ただし下記の２つの大きな不利益を呈する。
【０００５】
・第１に、高い融点の点から見て、ＰＰＡおよびＭＸＤ．６は高い変換温度（典型的には２８０℃を超える）を呈する。高い変換温度における使用は、エネルギー集約的であることに加えて、ＰＰＡまたはＭＸＤ．６に基づく組成物に、当該温度において分解するある一定の強化剤および／または添加剤を導入することを制限する。
【０００６】
・第２に、ガラス転移温度（Ｔｇ）が同じく高いことおよび結晶化の速度が遅いことの結果として、ＰＰＡまたはＭＸＤ．６に基づく材料の成形は、比較的高い金型温度、典型的には、ほぼ１２０℃から１３０℃（Ｔｇを３０から４０℃超える）程度における作業を必要とする。これは、結晶化を最大として、最適な機械的特性および寸法安定特性を材料に付与するためである。
【０００７】
より詳細には、ＰＰＡまたはＭＸＤ．６に基づく材料を射出成形により成形する際、油を熱交換流体として使用しながら金型を使用する必要があり、当該金型は、水を熱交換流体として使用する金型よりも、使用が限定的であり、成形機には普及していない。
【０００８】
ＭＸＤ．６に基づく組成物の結晶化を最適化するために、雑誌Ｐｏｌｙｍｅｒ  Ｅｎｇｉｎｅｅｒｉｎｇ  ａｎｄ  Ｓｃｉｅｎｃｅ、２００７年、３６５−３７３頁に掲載された、Ｅｆｆｅｃｔ  ｏｆ  Ｎｕｃｌｅａｔｉｎｇ  Ａｄｄｉｔｉｖｅｓ  ｏｎ  Ｃｒｙｓｔａｌｌｉｚａｔｉｏｎ  ｏｆ  Ｐｏｌｙ（ｍ−ｘｙｌｙｌｅｎｅ  ａｄｉｐａｍｉｄｅ）と題された論文は、核剤、適例においてはタルクおよびＰＡ  ６．６の導入を提供しており、その融点はほぼ２５０℃程度である。
【０００９】
ポリアミドＭＸＤ．１０、すなわちＭＸＤおよびセバシン酸（デカン二酸）の縮合生成物も、良好な機械的特性、特に、高い引張弾性率を呈する。
【００１０】
ＭＸＤ．１０は、ＰＰＡまたはＭＸＤ．６よりも低い融点（おおよそ１９３℃）を呈するので、ＭＸＤ．１０の変換温度は２００℃から２７０℃の間、より一般的に２１０℃から２６０℃の間であり、これはＰＰＡおよびＭＸＤ．６の変換温度より低いため、エネルギー消費が制限される。更に、ＰＰＡおよびＭＸＤ．６の変換温度において分解する、ある一定の強化剤および／または添加剤を含むＭＸＤ．１０に基づく組成物を想定することが可能である。
【００１１】
更に、ＭＸＤ．１０の密度は、ＰＰＡまたはＭＸＤ．６に関して一般に観測される密度よりも低い。したがって、ＭＸＤ．１０に基づく組成物から得られる物体は、ＰＰＡまたはＭＸＤ．６に基づく組成物から得られる物体と比較して、より軽いという利点を呈する。
【００１２】
一方、ＰＰＡまたはＭＸＤ．６の場合のように、射出成形により成形する際、高い金型温度（典型的には、ほぼ１２０℃程度）が必要である。これは、製品の結晶化を最大として、最適な機械的特性および寸法安定特性を付与するためである。
【００１３】
ＭＸＤ．１０に基づく組成物の成形条件を改善するために、特に、射出成形により成形する際の冷却段階の持続時間を短縮することによって成形条件を改善するために、文献ＥＰ  ０２７２５０３は、１００重量部のポリアミドＭＸＤ．１０を含む組成物に、融点がＭＸＤ．１０よりもおおよそ２０から３０℃高い結晶性ポリアミドを１から２０重量部添加することを提供している。
【００１４】
したがって、結晶性ポリアミドは、他の任意の無機充填剤型の核剤、例えば上述のタルクが存在しない場合、核剤として挙動する。
【００１５】
文献ＥＰ  ０２７２５０３において、最良の成形条件、特に急速サイクルは、金型温度１３０℃において得られる。
【００１６】
更に、文献ＷＯ  ２０１１／０１００３９は、融点がＴｆ１であるＭＸＤ．１０型のポリアミドに基づく組成物を記載しており、この組成物は、融点がＴｆ２である第２のポリアミドを含み、Ｔｆ２はＴｆ１−４０℃からＴｆ１＋２０℃の間である。この第２のポリアミドは、核剤として機能する。これは、組成物の結晶化を制御することを可能にする。
【先行技術文献】
【特許文献】
【００１７】
【特許文献１】欧州特許第０２７２５０３号明細書
【特許文献２】国際公開第２０１１／０１００３９号
【非特許文献】
【００１８】
【非特許文献１】「Ｅｆｆｅｃｔ  ｏｆ  Ｎｕｃｌｅａｔｉｎｇ  Ａｄｄｉｔｉｖｅｓ  ｏｎ  Ｃｒｙｓｔａｌｌｉｚａｔｉｏｎ  ｏｆ  Ｐｏｌｙ（ｍ−ｘｙｌｙｌｅｎｅ  ａｄｉｐａｍｉｄｅ）」、Ｐｏｌｙｍｅｒ  Ｅｎｇｉｎｅｅｒｉｎｇ  ａｎｄ  Ｓｃｉｅｎｃｅ、２００７年、３６５−３７３頁
【発明の概要】
【発明が解決しようとする課題】
【００１９】
しかし、ポリアミド、特にＭＸＤ．１０またはこれに類するものに基づく組成物について、結晶性材料の機械的特性および寸法安定特性を保ちながら、結晶化の加速に成功する要求が残っている。
【課題を解決するための手段】
【００２０】
本発明は、第１に、第１のポリアミド、第２のポリアミドおよび０．１から５重量％の炭素系ナノ充填剤を含む組成物であって、
・第１のポリアミドが、メタ−キシリレンジアミンとセバシン酸との縮合またはメタ−キシリレンジアミンおよびパラ−キシリレンジアミンの混合物とセバシン酸との縮合から生じる単位を含み、第１のポリアミドが融点Ｔｆ１を呈し；
・第２のポリアミドが、Ｔｆ１−４０℃以上の融点Ｔｆ２を呈する、
組成物に関する。
【００２１】
一実施形態によると、炭素系ナノ充填剤は、カーボンナノチューブ、カーボンナノファイバー、カーボンブラック、グラフェンおよびこれらの混合物から選択され、好ましくは炭素系ナノ充填剤がカーボンナノチューブである。
【００２２】
一実施形態によると、組成物は、０．２から２重量％の炭素系ナノ充填剤、好ましくは０．５から１．５重量％の炭素系ナノ充填剤を含む。
【００２３】
一実施形態によると、第２のポリアミドは融点Ｔｆ２を呈し、Ｔｆ２は、Ｔｆ１−４０℃≦Ｔｆ２＜Ｔｆ１＋６０℃、好ましくはＴｆ１−４０℃≦Ｔｆ２＜Ｔｆ１＋２０℃、より特定すると好ましくはＴｆ１−３０℃≦Ｔｆ２≦Ｔｆ１＋１０℃である；または第２のポリアミドはポリウンデカンアミドである。
【００２４】
一実施形態によると、第２のポリアミドは、第１のポリアミドおよび第２のポリアミドの合計に対して、０．１から２０重量％、好ましくは１から１０重量％の割合で存在する。
【００２５】
一実施形態によると、第１のポリアミドはホモポリアミドまたはコポリアミドであり、コポリアミド中におけるメタ−キシリレンジアミンとセバシン酸との縮合またはメタ−キシリレンジアミンおよびパラ−キシリレンジアミンの混合物とセバシン酸との縮合から生じる単位のモル割合は、好ましくは９０％以上、より好ましくは９５％以上である。
【００２６】
一実施形態によると、組成物は、強化剤、有利には繊維、好ましくはガラス繊維および／または炭素繊維を更に含み、組成物中における強化剤の重量割合は、好ましくは７０％以下、有利には１５から６５％、より好ましくは２０から６０％である。
【００２７】
一実施形態によると、組成物は、規格ＡＳＴＭ  Ｄ２５７に従って決定して、１０１０Ω／ｓｑ以上、好ましくは１０１２Ω／ｓｑ以上の表面抵抗率を呈する。
【００２８】
本発明は、第１のポリアミドおよび第２のポリアミドを含む組成物の結晶化のための核剤としての、炭素系ナノ充填剤の使用であって、
・第１のポリアミドが、メタ−キシリレンジアミンとセバシン酸との縮合またはメタ−キシリレンジアミンおよびパラ−キシリレンジアミンの混合物とセバシン酸との縮合から生じる単位を含み、第１のポリアミドが融点Ｔｆ１を呈し；
・第２のポリアミドが、Ｔｆ１−４０℃以上の融点Ｔｆ２を呈する、
使用にも関する。
【００２９】
一実施形態によると、炭素系ナノ充填剤は、カーボンナノチューブ、カーボンナノファイバー、カーボンブラック、グラフェンおよびこれらの混合物から選択され、好ましくは炭素系ナノ充填剤がカーボンナノチューブである。
【００３０】
一実施形態によると、炭素系ナノ充填剤は、全組成物に対して、０．２から２重量％、好ましくは０．５から１．５重量％の含有量で使用される。
【００３１】
一実施形態によると、第２のポリアミドは融点Ｔｆ２を呈し、Ｔｆ２は、Ｔｆ１−４０℃≦Ｔｆ２＜Ｔｆ１＋６０℃、好ましくはＴｆ１−４０℃≦Ｔｆ２＜Ｔｆ１＋２０℃、より特定すると好ましくはＴｆ１−３０℃≦Ｔｆ２≦Ｔｆ１＋１０℃である；または第２のポリアミドはポリウンデカンアミドである。
【００３２】
一実施形態によると、第２のポリアミドは、第１のポリアミドおよび第２のポリアミドの合計に対して、０．１から２０重量％、好ましくは１から１０重量％の割合で存在する。
【００３３】
一実施形態によると、第１のポリアミドはホモポリアミドまたはコポリアミドであり、コポリアミド中におけるメタ−キシリレンジアミンとセバシン酸との縮合またはメタ−キシリレンジアミンおよびパラ−キシリレンジアミンの混合物とセバシン酸との縮合から生じる単位のモル割合は、好ましくは９０％以上、より好ましくは９５％以上である。
【００３４】
一実施形態によると、組成物は、強化剤、有利には繊維、好ましくはガラス繊維および／または炭素繊維を更に含み、組成物中における強化剤の重量割合は、好ましくは７０％以下、有利には１５から６５％、より好ましくは２０から６０％である。
【００３５】
一実施形態によると、炭素系ナノ充填剤は炭素系ナノ充填剤の粉末の形態で使用される、または炭素系ナノ充填剤は第２のポリアミドのマスターバッチ中に組込まれた形態で使用される。
【００３６】
本発明は、上記の組成物の調製のための方法であって、第２のポリアミドおよび炭素系ナノ充填剤を含むマスターバッチを用意すること、次いでマスターバッチを第１のポリアミドおよび適切な場合には強化剤と、溶融ブレンド、好ましくは配合することを含む、方法にも関する。
【００３７】
一実施形態によると、この方法は、第２のポリアミドを炭素系ナノ充填剤と溶融ブレンド、好ましくは配合することによる、マスターバッチの製造の予備段階を含む。
【００３８】
一実施形態によると、この方法は、第１のポリアミドを、第２のコポリアミドならびに炭素系ナノ充填剤および適切な場合には強化剤と、同時に溶融ブレンド、好ましくは配合することを含む。
【００３９】
一実施形態によると、組成物は顆粒の形態で回収される。
【００４０】
本発明は、単層構造を、または多層構造のうちの少なくとも１層を形成するための、上記の組成物の使用にも関する。
【００４１】
一実施形態によると、構造は、繊維、フィルム、管、中空体または射出成形部品の形態である。
【００４２】
本発明は、上記の組成物を射出成形する段階を含む、物体の製造のための方法にも関する。
【００４３】
本発明は、上記の組成物から、好ましくは射出成形により製造された物体にも関する。
【００４４】
一実施形態によると、物体は、輸送、特に自動車、バス、トラック、電車、船もしくは航空機のための機械部品、建設業界用品、家庭用品、電気用品、電子用品、医療用品またはスポーツ用品、特にスキー用品である。
【００４５】
本発明は、最新技術の不利益を克服することを可能にする。本発明はより特定すると、ポリアミドＭＸＤ．１０またはＭＸＤ．１０単位を含むコポリアミドに基づく組成物であって、結晶性材料の機械的特性および寸法安定特性を保ちながら、最新技術よりも結晶化の加速を呈し、特に文献ＷＯ  ２０１１／０１００３９よりも結晶化の加速を呈する、組成物を提供する。
【００４６】
本発明はまた、従来の核剤、例えばタルクの使用に対する結晶化の加速も提供する。
【００４７】
結晶化の加速は、射出サイクル時間の減少および生産性の増大を可能にする。
【００４８】
これは、第２の半結晶性ポリアミドに加え、炭素系ナノ充填剤を核剤として使用することにより達成され、この第２の半結晶性ポリアミドは、第１のポリアミドに近い融点を呈する。前記第２のポリアミドも、炭素系ナノ充填剤と共同で、核剤として機能する。
【００４９】
本発明による組成物は、優れた機械的特性、特にほぼ３ＧＰａ程度の引張弾性率を付与された材料または物体を得ることを可能にし、この組成物は更に、同時に下記の特性を呈する。
【００５０】
・ほぼポリアミドＭＸＤ．１０の変換温度程度の変換温度、すなわち、有利には２１０℃から２６０℃の間の変換温度（したがってＰＰＡおよびＭＸＤ．６の変換温度よりも低く、ＰＰＡまたはＭＸＤ．６の変換温度において分解する強化剤および／または添加剤の導入と両立できる）；
・金型温度、特に射出成形プロセスにより成形するための金型温度であって、水を熱交換流体として使用することと両立でき、したがって典型的には１００℃未満、好ましくは９０℃未満の金型温度。
【００５１】
第２のポリアミドおよび炭素系ナノ充填剤の両方の存在は、ポリアミドＭＸＤ．１０に基づく組成物の結晶化の効果的な制御を可能にする。
【図面の簡単な説明】
【００５２】
【図１】図１は、本発明による２つの組成物（Ｂ、Ｃ）および参照組成物（Ａ）についての示差走査熱分析測定を示すグラフである。以下の実施例を参照のこと。温度を℃で横軸にとり、熱流をｍＷ／ｍｇで縦軸にとる。
【発明を実施するための形態】
【００５３】
本発明は、ここからより詳細にかつ、限定をすることなく、下記の説明において記載される。
【００５４】
ポリアミド
本発明による組成物の第１のポリアミドは、式ＭＸＤ．１０のホモポリアミドまたは一般式ＭＸＤ．１０／Ｚに相当するコポリアミド、すなわち、ＭＸＤ．１０単位および他の単位Ｚを含むコポリアミドである（コポリアミドは、他の（繰り返し）単位Ｚを１つだけ含み得るまたは、いくつかの場合には、２種以上の他の異なる単位Ｚを含み得ると理解される）。
【００５５】
単位Ｚ（または各単位Ｚ）は特に、アミノ酸から得られる単位、ラクタムから得られる単位またはＣａジアミンおよびＣｂ二酸の縮合に相当する単位であってもよく、ａはジアミンの炭素の数を表し、ｂは二酸の炭素の数を表す。
【００５６】
ホモポリアミドは、メタ−キシリレンジアミン（ＭＸＤもしくは１，３−キシリレンジアミンとしても知られる）とセバシン酸との重縮合またはＭＸＤおよびパラ−キシリレンジアミン（ＰＸＤもしくは１，４−キシリレンジアミンとしても知られる）の混合物であって、ＭＸＤが混合物中で主である混合物とセバシン酸との重縮合から生じ、このセバシン酸は直鎖脂肪族のＣ１０二酸である。
【００５７】
コポリアミドは、下記：
・ＭＸＤ、またはＭＸＤおよびＰＸＤの混合物であって、ＭＸＤが混合物中で主である混合物、
・直鎖脂肪族のＣ１０二酸であるセバシン酸、ならびに
・少なくとも１種のα，ω−アミノカルボン酸、ラクタムまたはＣａジアミンおよびＣｂ二酸
の重縮合から生じる。
【００５８】
ＭＸＤ．１０／Ｚコポリアミド中の単位Ｚのモル割合は、例えば、０．１から１０％、有利には０．５から５％であり得る。
【００５９】
単位Ｚがα，ω−アミノカルボン酸の縮合の残基を表す場合、α，ω−アミノカルボン酸は、例えば、９−アミノノナン酸（Ｚ＝９）、１０−アミノデカン酸（Ｚ＝１０）、１２−アミノドデカン酸（Ｚ＝１２）ならびに１１−アミノウンデカン酸（Ｚ＝１１）およびこの誘導体、特にＮ−ヘプチル−１１−アミノウンデカン酸から選択され得る。
【００６０】
単位Ｚがラクタムの縮合の残基を表す場合、ラクタムは特に、カプロラクタム（Ｚ＝６）およびラウリルラクタム（Ｚ＝１２）から選択され得る。
【００６１】
単位ＺがＣａジアミンおよびＣｂ二酸の縮合の残基を表す場合、Ｃａジアミンは、直鎖もしくは分枝状の脂肪族ジアミン、脂環式ジアミンまたは芳香族ジアミンであり得る。Ｃｂ二酸は、直鎖もしくは分枝状の脂肪族ジカルボン酸、脂環式の二酸または芳香族の二酸であり得る。
【００６２】
ａはＣａジアミンの炭素の数を表し、ｂはＣｂジカルボン酸の炭素の数を表すことが規定される。ａおよびｂはそれぞれ、好ましくは６から３６の値を有する。
【００６３】
本発明による組成物は、上記で定義された第１のポリアミドを１つだけ含んでもよいまたは場合によって、上記で定義されたいくつかの第１のポリアミドを含んでもよい。
【００６４】
第２のポリアミドは、第１のポリアミドとは異なるポリアミドである。
【００６５】
第２のポリアミドは、融点Ｔｆ２を呈し、Ｔｆ２はＴｆ１−４０℃以上（好ましくはＴｆ１＋６０℃未満）であり、ここでＴｆ１は第１のポリアミドの融点である。
【００６６】
融点は、規格ＩＳＯ  １１３５７−３に従って決定される。
【００６７】
第２のポリアミドは半結晶性ポリアミドであり、融点のない非晶質ポリアミドとは対照的である。
【００６８】
本発明の有利な変型によると、融点Ｔｆ２は、Ｔｆ１−４０℃≦Ｔｆ２＜Ｔｆ１＋２０℃；好ましくはＴｆ１−３０℃≦Ｔｆ２≦Ｔｆ１＋１０℃である。
【００６９】
本発明の有利な変型においては、この第２のポリアミドは、ＰＡ  １１（ポリウンデカンアミド）、ＰＡ  １２（ポリラウロアミド）、ＰＡ  １０．１０（ポリデカメチレンセバカミド）、ＰＡ  １０．１２（ポリデカメチレンドデカンジアミド）、ＰＡ  ６（ポリカプロラクタム）、ＰＡ  ６．１０（ポリヘキサメチレンセバカミド）、ＰＡ  ６．１２（ポリヘキサメチレンドデカンジアミド）、ＰＡ  ６．１４（ポリヘキサメチレンテトラデカンジアミド）およびＰＡ  １０．１４（ポリデカメチレンテトラデカンジアミド）から選択される。ＰＡ  １１、ＰＡ  １２、ＰＡ  １０．１０およびＰＡ  １０．１２は、比較的低い融点（Ｔｆ１＋２０℃未満）を呈し、結晶化が改善されるため、好ましい。ＰＡ  １１が特に好ましい。
【００７０】
上記で定義された２種以上の第２のポリアミドの使用を想定することも可能である。
【００７１】
本発明による組成物は、第１のポリアミドおよび第２のポリアミドの合計重量に対して、前記第２のポリアミドを、重量割合０．１から２０％、有利には１から１０％で含む。
【００７２】
第１のポリアミドおよび／または第２のポリアミドは、全部または一部において、バイオベースであり得る、すなわち、バイオマスから生じる有機炭素であって、規格ＡＳＴＭ  Ｄ６８６６に従って決定される有機炭素を含み得る。このような仮定の下において、本発明による組成物は、それ自体が部分的にバイオベースであり、化石出発材料から生じるポリアミド、例えばＰＰＡおよびＭＸＤ．６に基づくポリアミドに基づく組成物に対して、利点を呈すると考えることができる。
【００７３】
特に、単位ＭＸＤ．１０のセバシン酸および／または単位Ｚはバイオベースであり得る。同様に、第２のポリアミドはバイオベースであってもよく、第２のポリアミドがＰＡ１１、ヒマシ油に由来するポリアミドである特定の場合がある。
【００７４】
炭素系ナノ充填剤
炭素系ナノ充填剤は、本発明によると、ポリアミド組成物の結晶化のための核剤として使用される。
【００７５】
「炭素系ナノ充填剤」は、主として炭素からなる充填剤であって、少なくとも１つの寸法（最小寸法）１００ｎｍ以下、好ましくは５０ｎｍ以下、より特定すると好ましくは２０ｎｍ以下を呈する充填剤を意味すると理解される。
【００７６】
好ましくは、炭素系ナノ充填剤の最小寸法は、０．４ｎｍ以上、好ましくは１ｎｍ以上である。
【００７７】
炭素系ナノ充填剤は特に、カーボンナノチューブ、カーボンナノファイバー、カーボンブラック、グラフェンまたはこれらの混合物であり得る。好ましくは、炭素系ナノ充填剤は異方性ナノ充填剤であり、したがって特に、カーボンナノチューブ、カーボンナノファイバー、グラフェンまたはこれらの混合物である。特に好ましくは、炭素系ナノ充填剤はカーボンナノチューブである。
【００７８】
カーボンナノチューブは、中空の管状構造であり、長手方向軸線の周りに配置されたグラファイト面または長手方向軸線の周りに同心円状に配置されたいくつかのグラファイト面（もしくはシート）を含む。
【００７９】
カーボンナノチューブは、単層、２層または多層型のものであり得る。２層ナノチューブは特に、Ｆｌａｈａｕｔら、Ｃｈｅｍ．Ｃｏｍｍ．（２００３）、１４４２頁に記載された通り調製できる。多層ナノチューブは、文献ＷＯ  ０３／０２４５６に記載された通り調製できる。
【００８０】
カーボンナノチューブは一般に、平均直径（長手方向軸線に垂直であり、平均値は長手方向軸線に沿った線形平均（ｌｉｎｅａｒ  ｍｅａｎ）およびナノチューブのアセンブリにおける統計平均（ｓｔａｔｉｓｔｉｃａｌ  ｍｅａｎ）である）が、０．４から１００ｎｍの範囲、好ましくは１から５０ｎｍの範囲、更に良いのは２から３０ｎｍの範囲、更には１０から１５ｎｍの範囲であり、有利には長さが０．１から１０μｍである。長さ／直径の比率は、好ましくは１０を超え、最も多くの場合、１００を超える。これらの値は、ポリマーマトリックスへの導入前のカーボンナノチューブについて意味される。これは、ポリマーマトリックスへの混和時に、ナノチューブは砕ける傾向があるため、最終組成物において、減少した長さを呈する傾向があるからである（例えば、長さ／直径の比率が５から１０）。
【００８１】
比表面は、例えば、１００から３００ｍ２／ｇ、有利には２００から３００ｍ２／ｇの値を有し、バルク密度は特に、０．０５から０．５ｇ／ｃｍ３、より好ましくは０．１から０．２ｇ／ｃｍ３の値を有し得る。多層ナノチューブは、例えば、５から１５シート（または層）、より好ましくは７から１０シートを含み得る。これらのナノチューブは、処理されていてもそうでなくてもよい。
【００８２】
カーボンナノチューブの寸法、特に平均直径は、透過型電子顕微鏡法により決定できる。
【００８３】
粗製カーボンナノチューブの例は、特に、Ａｒｋｅｍａ社から商品名Ｇｒａｐｈｉｓｔｒｅｎｇｔｈ（登録商標）Ｃ１００として販売されている。
【００８４】
これらのカーボンナノチューブは、本発明の状況において用いられる前に、精製および／または処理（例えば酸化）および／または粉砕および／または官能化され得る。
【００８５】
カーボンナノチューブの粉砕は、特に、低温条件または高温条件下で実施でき、機器、例えばボール、ハンマー、エッジランナー、ナイフもしくはガスジェットミルまたは絡み合ったナノチューブのネットワークのサイズを減少できる任意の他の粉砕システムにおいて用いられる公知の技術により実施できる。この粉砕段階は、ガスジェット粉砕技術によって、特にエアジェットミル内で実施されることが好ましい。
【００８６】
粗製または粉砕カーボンナノチューブは、硫酸溶液を使用して洗浄することによって精製して、それらの調製プロセスに由来する、残留する可能性がある残留無機不純物および金属不純物、例えば鉄を除去することができる。ナノチューブ対硫酸の重量比は、特に１：２から１：３の値を有し得る。精製作業は更に、９０℃から１２０℃の範囲の温度で、例えば５から１０時間の間実施され得る。この作業の後、有利には、精製されたカーボンナノチューブを水ですすぎ、乾燥させる段階を行うことができる。代替の形態において、カーボンナノチューブは、典型的には１０００℃を超える高温熱処理により精製され得る。
【００８７】
カーボンナノチューブの酸化は、有利には、カーボンナノチューブを次亜塩素酸ナトリウム溶液と接触させることにより実施され、この次亜塩素酸ナトリウム溶液は、０．５重量％から１５重量％のＮａＯＣｌ、好ましくは１重量％から１０重量％のＮａＯＣｌを含み、例えばカーボンナノチューブ対次亜塩素酸ナトリウムの重量比が１：０．１から１：１の範囲において実施される。酸化は有利には、６０℃未満の温度において、好ましくは周囲温度において、数分間から２４時間の範囲の時間実施される。この酸化作業の後、有利には、酸化されたナノチューブを濾過および／または遠心分離、洗浄ならびに乾燥させる段階を行うことができる。
【００８８】
カーボンナノチューブの官能化は、反応性の単位、例えばビニルモノマーを、カーボンナノチューブの表面にグラフト化することにより実施され得る。カーボンナノチューブの構成材料は、酸素のない無水媒体中で、９００℃を超える温度で熱処理を行った後、ラジカル重合開始剤として使用され、このことは、表面から酸素含有基を除去することを意図する。したがって、メチルメタクリレートまたはヒドロキシエチルメタクリレートを、カーボンナノチューブの表面上で重合させることにより、特にポリアミド中でのカーボンナノチューブの分散を容易にすることが可能である。
【００８９】
本発明において、好ましくは、粗製カーボンナノチューブ、すなわち、酸化も精製も官能化もされていないカーボンナノチューブであって、任意の他の化学処理および／または熱処理がなされておらず、場合によって粉砕されたカーボンナノチューブが使用される。
【００９０】
用語「グラフェン」は、平坦で、孤立した別々のグラファイトシートを示すために、ただし拡大すると、１から数１０シートを含み、平坦または多少波打った構造を呈する集合も示すために使用される。したがってこの定義は、ＦＬＧ（数層グラフェン）、ＮＧＰ（ナノサイズグラフェンプレート）、ＣＮＳ（カーボンナノシート）またはＧＮＲ（グラフェンナノリボン）を包含する。
【００９１】
更に、本発明により使用されるグラフェンは、追加の化学的酸化段階または官能化段階を実施されないことが好ましい。
【００９２】
上記に示した通り、本発明により使用されるグラフェンは、化学蒸着またはＣＶＤにより得られる。グラフェンは、特質上、厚さが５０ｎｍ未満、好ましくは１５ｎｍ未満、より好ましくは５ｎｍ未満であり、横寸法が１マイクロメートル未満、好ましくは１０ｎｍから１０００ｎｍ未満、好ましくは５０から６００ｎｍ、より好ましくは１００から４００ｎｍである粒子の形態で提供される。これらの粒子のそれぞれは、一般に、１から５０シートを含み、好ましくは１から２０シートを含み、より好ましくは１から１０シートを含み、更には１から５シートを含み、これらは、例えば超音波処理中に、独立したシートの形態で、互いに分離されることができる。
【００９３】
ＣＶＤによるグラフェンの製造のための方法は、一般に、不活性ガス、例えばアルゴンまたは窒素の流れ下において、ガス状炭素源の分解、特に炭化水素、例えばエチレン、メタンまたはアセチレンの分解を含み、不活性ガス中の炭化水素の希釈度は、例えばおおよそ１：５である。この分解は、９００から１０００℃、好ましくは９６０から１０００℃の温度において、一般に大気圧において、粉末形態の触媒上で実施される。触媒は、特に、不活性基材上に支持されたまたは支持されていない金属触媒であり得る。触媒は例えば、場合によって鉄と混合され、マグネシア上に支持されたコバルトであってもよく、コバルト対マグネシアのモル比は一般に１０％未満である。触媒は通常、コバルト塩および場合によって鉄の塩のアルコールまたはグリコール中溶液を使用して支持体を含浸させた後、溶媒を蒸発させ、仮焼段階を行うことにより調製される。
【００９４】
この発明によるグラフェンを製造するための別のＣＶＤ法は、下記の段階を含む。
【００９５】
ａ）合成反応器内にグラフェンの合成のための活性触媒を導入する段階、場合によって前記反応器内の流動層として活性触媒を置く段階であって、活性触媒は、式ＡＦｅ２Ｏ４の混合酸化物を含み、式中Ａは、少なくとも２つの原子価を呈する混合原子価を有する少なくとも１つの金属元素であり、この原子価の１つは＋２に等しく、この金属元素は特にコバルト、銅またはニッケルから選択され、触媒はスピネル構造である、導入する段階、
ｂ）前記触媒を反応器内において、５００から１５００℃の間、好ましくは５００から８００℃の間、更には６１０から８００℃の間の温度に加熱する段階、
ｃ）ガス状炭素源を、段階ｂ）の触媒と、場合によって流動床として接触させ、触媒作用によって、５００から８００℃、好ましくは６１０から８００℃の温度で分解する段階であって、ガス状炭素源はＣ１−Ｃ１２アルコールおよびＣ１−Ｃ１２炭化水素、例えばアルカンまたはアルケン、好ましくはエチレンから選択され、このガス状炭素源は還元剤、例えば水素の流れおよび場合によって不活性ガスと混合され得る、段階、
ｄ）ｃ）で製造されたグラフェンを、反応器の出口において取り出す段階。
【００９６】
カーボンナノファイバーは、充填剤メント状の形態の物体である。カーボンナノチューブと異なり、カーボンナノファイバーは中空物体ではない。例として、カーボンナノファイバーはヘリングボーン構造（長手方向軸線の両側に対称的に配向されたグラフェン層の積層体）またはプレートレットもしくはラメラ構造（軸に対して垂直に積層されたグラフェンシート）または積層カップ構造としても知られる円錐構造（グラフェンシート自体の上に巻き付けられた連続的なグラフェンシート）または「竹状」構造（直径の周期的な変動を呈する繊維であって、グラファイトシートにより分離された区画から形成される繊維）またはリボン構造（巻き付けられることなく、長手方向軸線に平行に配向されたグラフェンシート）または管状構造（多層カーボンナノチューブの構造と同様）を有し得る。
【００９７】
カーボンナノファイバーは、平均直径（長手方向軸線に垂直であり、平均値は長手方向軸線に沿った線形平均およびナノファイバーのアセンブリにおける統計平均である）が、０．４から１００ｎｍの範囲、好ましくは１から５０ｎｍの範囲、更に良いのは２から３０ｎｍの範囲、更には１０から１５ｎｍの範囲であり、有利には長さが０．１から１０μｍであり得る。長さ／直径の比率は、好ましくは１０を超え、最も多くの場合、１００を超える。これらの値は、ポリマーマトリックスへの導入前のカーボンナノファイバーについて意味される。これは、ポリマーマトリックスへの混和時に、ナノファイバーは砕ける傾向があるため、最終組成物において、減少した長さを呈する傾向があるからである（例えば、長さ／直径の比率が５から１０）。
【００９８】
カーボンナノファイバーの寸法、特に平均直径は、走査型電子顕微鏡法により決定できる。
【００９９】
本発明の状況で使用できるカーボンブラックは、平均直径が１００ｎｍ以下、例えば１０ｎｍから１００ｎｍの粒子からなる粉末の形態で提供される。平均直径は、透過型電子顕微鏡法における統計的観測により決定され得る。
【０１００】
組成物中の炭素系ナノ充填剤の重量による含有量（組成物の合計重量に対する）は、０．１から０．２％；または０．２から０．３％；または０．３から０．４％；または０．４から０．５％；または０．５から０．６％；または０．６から０．７％；または０．７から０．８％；または０．８から０．９％；または０．９から１．０％；または１．０から１．１％；または１．１から１．２％；または１．２から１．３％；または１．３から１．４％；または１．４から１．５％；または１．５から１．６％；または１．６から１．７％；または１．７から１．８％；または１．８から１．９％；または１．９から２．０％；または２．０から２．１％；または２．１から２．２％；または２．２から２．３％；または２．３から２．４％；または２．４から２．５％；または２．５から２．６％；または２．６から２．７％；または２．７から２．８％；または２．８から２．９％；または２．９から３．０％；または３．０から３．１％；または３．１から３．２％；または３．２から３．３％；または３．３から３．４％；または３．４から３．５％；または３．５から３．６％；または３．６から３．７％；または３．７から３．８％；または３．８から３．９％；または３．９から４．０％；または４．０から４．１％；または４．１から４．２％；または４．２から４．３％；または４．３から４．４％；または４．４から４．５％；または４．５から４．６％；または４．６から４．７％；または４．７から４．８％；または４．８から４．９％；または４．９から５．０％であり得る。
【０１０１】
他の添加剤
本発明の有利な変型によると、組成物は更に、強化剤を含み得る。
【０１０２】
本発明の組成物への強化剤の添加は、この組成物から得られる材料の機械的特性の一部、特に引張弾性率の改善を可能にする。強化剤の性質および量は、引張弾性率のために望ましい値に調節され、したがって引張弾性率は、３ＧＰａよりも著しく大きい値、例えば、ガラス繊維の場合、ほぼ２０ＧＰａ程度の値を達成できる。
【０１０３】
強化剤は、ビーズ、短繊維もしくは長繊維、織連続繊維もしくは不織連続繊維（ｗｏｖｅｎ  ｏｒ  ｎｏｎｗｏｖｅｎ  ｃｏｎｔｉｎｕｏｕｓ  ｆｉｂｅｒ）、織マットもしくは不織マットまたは粉砕材料または小麦粉であって、ポリマーマトリックスと組み合わされた場合に、引張弾性率の増加を可能にするものを意味すると理解される。
【０１０４】
強化剤は、例えば、ガラスビーズ、ガラスまたは炭素繊維であり得る繊維、ポリマー繊維、天然繊維（例えば植物または動物繊維）およびこれらの混合物から選択され得る。
【０１０５】
炭素繊維は特に、直径が５から１５μｍであり得る。
【０１０６】
有利には、強化剤は、バイオベースであり得る、すなわち、バイオマスから生じる有機炭素であって、規格ＡＳＴＭ  Ｄ６８６６に従って決定される有機炭素を含み得る。
【０１０７】
本発明の状況で使用できるバイオベース強化剤は、下記の通りである。
【０１０８】
・植物繊維であって、種の種子毛（綿、カポック）に由来する繊維、植物の茎から取り出される靱皮繊維（亜麻、麻、黄麻、ラミーおよびこれらに類するもの）または葉から取り出される硬質繊維（サイザル、アバカおよびこれらに類するもの）、木の幹から取り出される硬質繊維（マニラ麻、一般に木材）もしくは果実の殻から取り出される硬質繊維（ココナッツおよびこれに類するもの）を含む植物繊維、
・動物繊維であって、毛に由来するもの、例えば動物のフリースおよび分泌物に由来するもの、例えば絹、
・バイオベース出発材料から生じる炭素繊維、
・バイオベース出発材料から生じるポリマー繊維、
・樹皮、皮もしくは種子（ヘーゼルナッツ、クルミ、およびこれらに類するもの）からの粉砕材料、動物の甲殻（カニおよびこれに類するもの）からの粉砕材料または種からの粉砕材料（米およびこれに類するもの）。
【０１０９】
本発明による組成物の変換温度は、強化剤、例えばある一定の植物繊維の強化剤の幅広い選択を可能にし、このことは、現実の経済的および技術的な利点を呈する。これは特に、当該植物繊維を含む組成物から得られる材料または物体が、ある一定の他の強化剤を含む組成物から得られるものよりも軽いという利点を呈するからである。これは、これらの植物繊維が、これらの他の強化剤と比較して、密度が低いことによる。
【０１１０】
本発明の具体的な代替形態において、強化剤は有利には繊維であり、好ましくはガラス繊維および／または炭素繊維である。
【０１１１】
好ましくは、前記強化剤の重量割合は、本発明による組成物の合計重量に対して、０から７０％、有利には１５から６５％、好ましくは２０から６０％である。
【０１１２】
本発明による組成物は、１種以上の難燃剤、例えば、Ｍｇ（ＯＨ）２、メラミンピロホスフェート、メラミンシアヌレート、アンモニウムポリホスフェート、ホスフィン酸もしくはジホスフィン酸の金属塩または少なくとも１種のホスフィン酸もしくはジホスフィン酸の金属塩を含むポリマーを含んでもよい。
【０１１３】
塩は、例えば、アルミニウムメチルエチルホスフィネートおよびアルミニウムジエチルホスフィネートから選択され得る。当該金属塩を含有する混合物は、Ｃｌａｒｉａｎｔ社から商品名Ｅｘｏｌｉｔ  ＯＰ１３１１、ＯＰ１３１２、ＯＰ１２３０およびＯＰ１３１４として販売されている。
【０１１４】
本発明による組成物の変換温度は、難燃剤の幅広い選択を可能にし、このことは、現実の経済的および技術的な利点を呈する。
【０１１５】
好ましくは、難燃剤の重量割合は、本発明による組成物の合計重量に対して、０から３５％、有利には１０から３０％、好ましくは１５から２５％の値を有する。
【０１１６】
組成物は、（場合による上記の強化剤および難燃剤に加えて）ポリアミドに基づく組成物において一般に使用される１種以上の他の添加剤も含み得る。
【０１１７】
当該添加剤の選択は、ＰＰＡまたはＭＸＤ．６に基づく組成物における選択よりも広く、これは本発明による組成物の変換温度の低下による。
【０１１８】
有利には、添加剤は、バイオベースであり得る、すなわち、バイオマスから生じる有機炭素であって、規格ＡＳＴＭ  Ｄ６８６６に従って決定される有機炭素を含み得る。
【０１１９】
本発明の組成物に導入され得る添加剤の量および性質は、望ましい効果の関数として調節される。
【０１２０】
限定するものではないが、充填剤、染料、安定剤、特にＵＶ安定剤、可塑剤、耐衝撃性改良剤、表面活性剤、顔料、光学増白剤、酸化防止剤、滑剤、天然ワックスおよびこれらの混合物から選択される少なくとも１つの添加剤を挙げることができる。
【０１２１】
充填剤のうち、シリカ、カオリン、マグネシア、スラグおよび／または酸化チタンを挙げることができる。
【０１２２】
組成物中に導電性充填剤、例えばグラファイトを含むことを想定することも可能である。当該充填剤は、本発明の組成物に導電性を付与することを可能にし、したがって、前記組成物から得られる材料に導電性を付与することを可能にする。
【０１２３】
しかし、本発明の好ましい変型において、組成物は本質的に導電性充填剤を含まないまたは完全に導電性充填剤を含まない。特に、組成物中に核剤として存在する炭素系ナノ充填剤は、炭素系ナノ充填剤が導電性充填剤の機能を提供し得るような量では存在しない。したがって、本発明による組成物は、好ましくは絶縁性である。言い換えると、組成物の成形後、測定される表面抵抗率は、１０１０Ω／ｓｑ以上、好ましくは１０１２Ω／ｓｑ以上である。更に、規格ＡＳＴＭ  Ｄ２５７に従って決定される表面抵抗率は、好ましくは１０１８Ω／ｓｑ以下である。
【０１２４】
本発明の意味内の有利な組成物は、下記の重量割合の下記の異なる化合物を含み得る。
【０１２５】
・１０から９９．９％の第１のポリアミドおよび第２のポリアミド（好ましくはＰＡ  １１）、第２のポリアミドの重量割合は、第１のポリアミドおよび第２のポリアミドの組み合わせの０．１から２０％に相当する、
・０．１から５％の炭素系ナノ充填剤、
・０から７０％のガラスおよび／または炭素繊維、
・０から３５％の難燃剤、
・０から２０％、好ましくは０から１０％の他の添加剤、
これらは合計１００％を達成する。
【０１２６】
本発明による組成物の調製
本発明によると、組成物は、ポリマー、炭素系ナノ充填剤ならびに場合による強化剤および他の添加剤の均質なブレンドを得ることを可能にする、任意の方法により調製され得る。
【０１２７】
特に、これらの方法のうち、溶融押出し、圧縮、またはロールミルにおける混練を挙げることができる。
【０１２８】
より特定すると、本発明による組成物は、ポリマーを炭素系ナノ充填剤および場合による添加剤（強化繊維を含む）と溶融ブレンドすることにより調製され、この溶融ブレンドは、当業者に公知の装置、例えば二軸押出機、共混練機またはミキサーにより配合することによりなされる。その際、顆粒が得られる。好ましくは、顆粒はサイズがミリメートルの範囲である。顆粒は、例えば、長さ（最大寸法）がおおよそ２から３ｍｍであり、直径（長さに垂直）がおおよそ２ｍｍであり得る。
【０１２９】
第１の実施形態によると、組み合わされた化合物は、好ましくは配合により、同時に混合される。
【０１３０】
第２の実施形態によると、まず、第２のポリアミドが炭素系ナノ充填剤と混合され、マスターバッチが調製される。その後、第２の工程において、このマスターバッチが第１のポリアミドおよび場合による添加剤（強化繊維を含む）と混合される。２つの段階のうちのそれぞれは、好ましくは配合により実施される。
【０１３１】
この第２の実施形態の代替の形態において、第２のポリアミドおよび炭素系ナノ充填剤を含む、プレ調製されたマスターバッチ（例えば、Ａｒｋｅｍａ社から、特に参照番号Ｇｒａｐｈｉｓｔｒｅｎｇｔｈ（登録商標）Ｃ  Ｍ３−２０、ＰＡ１１マスターバッチとして販売されている）が用意される。
【０１３２】
驚くべきことに、このようなマスターバッチの使用は、組成物の結晶化の加速に関して、良好な結果を得ることを可能にすることが見出だされた。このことは、理論に委ねられることを望むものではないが、マスターバッチを第１のポリアミドと混合する段階の間に、炭素系ナノ充填剤が第１のポリアミド中に正しく分布することを示唆する。
【０１３３】
上記の調製方法により得られる、本発明による組成物は、当業者に公知のその後の使用またはその後の変換のために、特に装置、例えば射出成形プレスまたは押出成形機を使用して変換され得る。
【０１３４】
本発明による組成物は、当業者に公知の加工配置に従って、中間の造粒段階ない二軸押出供給、射出成形プレスまたは押出成形機内へと導入され得る。
【０１３５】
本発明による組成物の使用
本発明による組成物は、構造を形成するために使用され得る。
【０１３６】
この構造は、構造が本発明による組成物のみから形成される場合、単層であり得る。
【０１３７】
この構造は、構造が少なくとも２つの層を含み、構造を形成する異なる層のうちの少なくとも１層が本発明による組成物から形成される場合、多層構造であり得る。
【０１３８】
構造は、単層であっても多層であっても、特に、繊維、フィルム、管、中空体または射出成形部品の形態で提供され得る。本発明は、特に、射出成形プロセスにより得られる部品または物体の製造に非常に役立つ。
【０１３９】
上記で定義された少なくとも１つの組成物から、特に射出成形、押出し、共押出しまたはマルチ射出成形により、物体を製造することが可能である。
【０１４０】
製造方法は、好ましくは射出成形段階を含む。
【０１４１】
本発明による組成物から得られる材料または物体の機械的特性（特に引張弾性率）は、金型温度から、特に射出成形による成形の段階において選択される金型温度からほとんど完全に独立している。これは、組成物の結晶化が良好に改善されているためである。したがって、本発明による組成物は、熱交換流体としての水または油により調節される、任意の種類の金型により成形できるという利点を提供する。特に、金型温度１００℃未満、有利には９０℃未満において、射出成形により成形する段階を想定することが可能である。
【０１４２】
３５℃までの低い範囲の金型温度でさえも想定され得る。逆に、１００℃を超える金型温度、例えばＰＰＡまたはＭＸＤ．６で一般に使用される金型温度を用いることも可能である。
【０１４３】
ＰＰＡまたはＭＸＤ．６に基づく組成物と比較して、本発明による組成物は、消費するエネルギーが少なく、有利には変換温度および金型の温度はより低い。
【０１４４】
本発明による組成物から調製される物体は、輸送（特に自動車、トラック、電車、バス、船、航空機およびこれらに類するもののための機械部品）、建設業界、家庭部門、電気、電子機器、医学またはスポーツ（特にスキー）の分野において使用され得る。
【０１４５】
本発明による組成物は、ＰＰＡまたはＭＸＤ．６に基づく組成物よりも低い密度を呈するので、このような組成物から得られる物体は、全く同じ体積に対して、より軽い。
【０１４６】
本発明による組成物は、電気および電子商品の構成要素の全部または一部の製造のために、有利に使用されることができ、この構成要素は例えば、封入ソレノイド、ポンプ、電話、コンピュータ、プリンタ、ファックス装置、モデム、モニタ、遠隔制御装置、カメラ、回路遮断器、電気ケーブルジャケット、光ファイバ、スイッチまたはマルチメディアシステムである。これらの電気および電子商品の構成要素は、当該商品の構造部品（ケーシング、ハウジングおよびこれらに類するもの）を対象とするだけでなく、場合による関連した付属品（イヤホン、接続要素、ケーブルおよびこれらに類するもの）も対象とする。
【０１４７】
また、自動車機器の全部または一部の製造のためにも使用されることができ、自動車機器は例えば、管継手、ポンプ、ボンネットの下の射出成形部品またはフェンダ、ダッシュボードもしくはドアトリム型の射出成形部品である。
【０１４８】
また、医療もしくは手術機器、包装またはスポーツもしくはレジャー機器、例えば自転車部品（サドル、ペダルおよびこれらに類するもの）の全部または一部の製造のためまたは例えば履物の剛性構成要素を形成するためにも使用され得る。
【０１４９】
また、家庭用機器（エアコンおよびこれに類するもの）または家庭用電気器具（コーヒーメーカ、オーブン、洗濯機、食器洗浄器およびこれらに類するもの）の全部または一部の製造のためにも使用され得る。
【実施例】
【０１５０】
下記の実施例は、制限することなく本発明を示す。
【０１５１】
ポリアミドに基づく組成物は、下記の化合物から調製される。
・ホモポリアミドＰＡ  ＭＸＤ．１０：５７％のバイオベース炭素を含み、融点１９３℃を呈するポリマー、供給元Ａｒｋｅｍａ社。
・ポリアミドＰＡ  １１：１００％のバイオベース炭素を含み、融点１８５℃を呈するポリマー、供給元Ａｒｋｅｍａ社。
・タルク：Ｓｔｅａｍｉｃ  ＯＯＳ  ＤＧ、供給元Ｌｕｚｅｎａｃ社。
・ガラス繊維：参照番号ＣＴ  ＦＴ  ６９２として販売されている強化剤、供給元Ａｓａｈｉ社。
・酸化防止剤：参照番号Ｉｒｇａｎｏｘ  １０１０、供給元Ｃｉｂａ社。
・ステアリン酸カルシウム：滑剤、供給元ＢＡＳＦ社。
・カーボンナノチューブ（ＣＮＴ）：参照番号Ｇｒａｐｈｉｓｔｒｅｎｇｔｈ（登録商標）Ｃ１００またはＣ  Ｍ３−２０、供給元Ａｒｋｅｍａ社。
【０１５２】
組成物の処方（重量割合による）および調製方法は、下記の通りである。
【０１５３】
【表１】
2020122148.tif 000002
【０１５４】
１段階製造方法は、化合物の全てをＬｅｉｔｓｔｒｉｚ押出成形機内で、２６０℃において配合することに基づく。
【０１５５】
２段階製造方法は、ＰＡ  ＭＸＤ．１０、ガラス繊維、酸化防止剤、ステアレート、およびマスターバッチを、Ｗｅｒｎｅｒ  ４０二軸押出機内で、２６０℃において配合することに基づく。マスターバッチは、ＰＡ  １１およびカーボンナノチューブを含む。Ａｒｋｅｍａ社から参照番号Ｇｒａｐｈｉｓｔｒｅｎｇｔｈ（登録商標）Ｃ  Ｍ３−２０として入手可能なマスターバッチは、ＰＡ  １１およびＧｒａｐｈｉｓｔｒｅｎｇｔｈ（登録商標）Ｃ１００カーボンナノチューブをＢｕｓｓ共混練機によって混合することにより調製される。
【０１５６】
組成物Ａ、ＢおよびＣのそれぞれの結晶化の速度は、非等温（ａｎｉｓｏｔｈｅｒｍａｌ）条件下において、示差走査熱分析により、押出し後の冷却中に監視された。得られた曲線は、図１に表される。これらの条件下において、ＭＸＤ．１０ホモポリアミドは結晶化しないことに注意すべきである。
【０１５７】
結晶化ピーク温度および結晶化開始温度は、以下に要約される。
【０１５８】
【表２】
2020122148.tif 000003
【０１５９】
したがって、カーボンナノチューブの存在は、結晶化を加速することが見出だされる（結晶化は、組成物の冷却中、より高い温度において起こる）。
【０１６０】
物体は、金型温度１１５℃を用いて、組成物Ａ、ＢおよびＣから始まる射出成形により製造される。２種類の物体が製造された：厚さが２ｍｍの物体（規格ＩＳＯ  ５２７  １ＢＡ）および厚さが１ｍｍの物体（１００ｍｍ×１００ｍｍのシート）。組成物ＢおよびＣは、参照組成物Ａに対して、サイクル時間を２０％減少できることが見出だされる。
【図１】
2020122148.tif 000004
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
第１のポリアミド、第１のポリアミドとは異なる第２のポリアミドおよび０．１から５重量％の炭素系ナノ充填剤を含む組成物であって、
・第１のポリアミドが、メタ−キシリレンジアミンとセバシン酸との縮合またはメタ−キシリレンジアミンおよびパラ−キシリレンジアミンの混合物とセバシン酸との縮合から生じる単位を含み、第１のポリアミドが融点Ｔｆ１を呈し；
・第２のポリアミドが融点Ｔｆ２を呈し、Ｔｆ１−４０℃≦Ｔｆ２＜Ｔｆ１＋２０℃であり、
炭素系ナノ充填剤がカーボンナノチューブであり、第２のポリアミドが、第１のポリアミドおよび第２のポリアミドの合計に対して、０．１から２０重量％の割合で存在する、
組成物。
【請求項２】
０．２から２重量％の炭素系ナノ充填剤を含む、請求項１に記載の組成物。
【請求項３】
第２のポリアミドが融点Ｔｆ２を呈し、Ｔｆ２が、Ｔｆ１−３０℃≦Ｔｆ２≦Ｔｆ１＋１０℃である；または第２のポリアミドがポリウンデカンアミドである、請求項１または２に記載の組成物。
【請求項４】
第２のポリアミドが、第１のポリアミドおよび第２のポリアミドの合計に対して、１から１０重量％の割合で存在する、請求項１から３の一項に記載の組成物。
【請求項５】
第１のポリアミドがホモポリアミドまたはコポリアミドであり、コポリアミド中におけるメタ−キシリレンジアミンとセバシン酸との縮合またはメタ−キシリレンジアミンおよびパラ−キシリレンジアミンの混合物とセバシン酸との縮合から生じる単位のモル割合が、９０％以上である、請求項１から４の一項に記載の組成物。
【請求項６】
強化剤を更に含み、組成物中における強化剤の重量割合が、７０％以下である、請求項１から５の一項に記載の組成物。
【請求項７】
規格ＡＳＴＭ  Ｄ２５７に従って決定して、１０１０Ω／ｓｑ以上の表面抵抗率を呈する、請求項１から６の一項に記載の組成物。
【請求項８】
第１のポリアミドおよび第１のポリアミドとは異なる第２のポリアミドを含む組成物の結晶化のための核剤としての、炭素系ナノ充填剤の使用であって、
・第１のポリアミドが、メタ−キシリレンジアミンとセバシン酸との縮合またはメタ−キシリレンジアミンおよびパラ−キシリレンジアミンの混合物とセバシン酸との縮合から生じる単位を含み、第１のポリアミドが融点Ｔｆ１を呈し；
・第２のポリアミドが、Ｔｆ１−４０℃以上の融点Ｔｆ２を呈し、
炭素系ナノ充填剤がカーボンナノチューブである、
使用。
【請求項９】
炭素系ナノ充填剤が、全組成物に対して、０．２から２重量％の含有量で使用される、請求項８に記載の使用。
【請求項１０】
第２のポリアミドが融点Ｔｆ２を呈し、Ｔｆ２が、Ｔｆ１−４０℃≦Ｔｆ２＜Ｔｆ１＋６０℃である；または第２のポリアミドがポリウンデカンアミドである、請求項８または９に記載の使用。
【請求項１１】
第２のポリアミドが、第１のポリアミドおよび第２のポリアミドの合計に対して、０．１から２０重量％の割合で存在する、請求項８から１０の一項に記載の使用。
【請求項１２】
第１のポリアミドがホモポリアミドまたはコポリアミドであり、コポリアミド中におけるメタ−キシリレンジアミンとセバシン酸との縮合またはメタ−キシリレンジアミンおよびパラ−キシリレンジアミンの混合物とセバシン酸との縮合から生じる単位のモル割合が、９０％以上である、請求項８から１１の一項に記載の使用。
【請求項１３】
組成物が、強化剤を更に含み、組成物中における強化剤の重量割合が、７０％以下である、請求項８から１２の一項に記載の使用。
【請求項１４】
炭素系ナノ充填剤が炭素系ナノ充填剤の粉末の形態で使用される、または炭素系ナノ充填剤が第２のポリアミドのマスターバッチ中に組込まれた形態で使用される、請求項８から１３の一項に記載の使用。
【請求項１５】
請求項１から７の一項に記載の組成物の調製のための方法であって、第２のポリアミドおよび炭素系ナノ充填剤を含むマスターバッチを用意すること、次いでマスターバッチを第１のポリアミドおよび適切な場合には強化剤と溶融ブレンド、および場合によって配合することを含む、方法。
【請求項１６】
第２のポリアミドを炭素系ナノ充填剤と溶融ブレンド、および場合によって配合することによる、マスターバッチの製造の予備段階を含む、請求項１５に記載の方法。
【請求項１７】
請求項１から７の一項に記載の組成物の調製のための方法であって、第１のポリアミドを、第２のコポリアミドならびに炭素系ナノ充填剤および適切な場合には強化剤と、同時に溶融ブレンド、および場合によって配合することを含む、方法。
【請求項１８】
請求項１５から１７の一項に記載の方法であって、組成物の冷却および結晶化を含む、方法。
【請求項１９】
単層構造を、または多層構造のうちの少なくとも１層を形成するための、請求項１から７の一項に記載の組成物の使用。
【請求項２０】
構造が、繊維、フィルム、管、中空体または射出成形部品の形態である、請求項１９に記載の使用。
【請求項２１】
物体の製造のための方法であって、請求項１から７の一項に記載の組成物を射出成形する段階を含む、方法。
【請求項２２】
請求項１から７の一項に記載の組成物から、好ましくは射出成形により製造された、物体。
【請求項２３】
輸送、特に自動車、バス、トラック、電車、船もしくは航空機のための機械部品、建設業界用品、家庭用品、電気用品、電子用品、医療用品またはスポーツ用品である、請求項２２に記載の物体。
【外国語明細書】
2020122148000001.pdf